СПОСОБ ПОЛУЧЕНИЯ ВОДНОЙ СВЯЗУЮЩЕЙ КОМПОЗИЦИИ, ВОДНАЯ СВЯЗУЮЩАЯ КОМПОЗИЦИЯ И ВОДНАЯ КОМПОЗИЦИЯ ПОКРЫТИЯ, СОДЕРЖАЩАЯ ТАКУЮ СВЯЗУЮЩУЮ КОМПОЗИЦИЮ

1. Способ получения водной связующей композиции, содержащий следующие стадии:
-1
a) обеспечение первого алкида в виде однородной жидкости, содержащей по меньшей мере 90 мас.% растворенного или расплавленного первого алкида и имеющей вязкость в диапазоне от 0,5 до 5,0 Па⋅с, определяемую в соответствии со стандартом ISO 3219 при 23°C и скорости сдвига 100 с;
b) обеспечение водной дисперсии второго алкида; и
c) эмульгирование первого алкида путем добавления жидкости, обеспеченной на стадии a), к водной дисперсии, обеспеченной на стадии b), или путем добавления водной дисперсии, обеспеченной на стадии b), к жидкости, обеспеченной на стадии a), и перемешивания c получением водной связующей композиции,
причем водная связующая композиция содержит эмульгированный первый алкид и диспергированный второй алкид в единственной водной фазе, и первый алкид эмульгирован в капли, имеющие среднеобъемный диаметр в диапазоне от 1 до 20 мкм.
2. Способ по п. 1, в котором диспергированный второй алкид имеет среднеобъемный диаметр в диапазоне от 50 до 500 нм, предпочтительно от 100 до 300 нм.
3. Способ по п. 1 или 2, в котором жидкость, обеспечиваемая на стадии a), имеет вязкость в диапазоне от 0,8 до 4,0 Па⋅с, предпочтительно от 2,0 до 3,2 Па⋅с.
4. Способ по любому из предшествующих пп., в котором жидкость, обеспечиваемая на стадии a), содержит от 95 до 100 мас.% первого алкида, предпочтительно от 97 до 99,9 мас.%, и еще более предпочтительно от 98 до 99,8 мас.%.
5. Способ по любому из предшествующих пп., в котором дисперсия, обеспеченная на стадии b), содержит от 35 до 55 мас.% второго алкида, предпочтительно от 40 до 50 мас.% по общей массе дисперсии.
6. Способ по любому из предшествующих пп., в котором стадию c) выполняют в присутствии одного или более поверхностно-активных веществ.
7. Способ по любому из предшествующих пп., в котором массовое соотношение первого алкида и второго алкида в полученной связующей композиции находится в диапазоне от 40:60 до 90:10, предпочтительно от 50:50 до 80:20.
8. Способ по любому из предшествующих пп., в котором полученная связующая композиция имеет содержание алкидов в диапазоне от 60 до 85 мас.%, предпочтительно от 65 до 80 мас.% по общей массе связующей композиции.
9. Водная связующая композиция, получаемая способом по любому из пп. 1-8.
10. Водная связующая композиция, содержащая эмульгированный первый алкид и диспергированный второй алкид в единственной водной фазе, причем диспергированный второй алкид имеет среднеобъемный диаметр в диапазоне от 50 до 500 нм, эмульгированный первый алкид имеет среднеобъемный диаметр в диапазоне от 1 до 20 мкм, массовое отношение первого алкида ко второму алкиду находится в диапазоне от 40:60 до 90:10, и общее содержание алкидов находится в диапазоне от 60 до 85 мас.%.
11. Водная связующая композиция по п. 10, в которой эмульгированный первый алкид имеет среднеобъемный диаметр в диапазоне от 1 до 10 мкм.
12. Водная связующая композиция по п. 10 или 11, в которой диспергированный второй алкид имеет среднеобъемный диаметр в диапазоне от 100 до 300 нм.
13. Водная композиция покрытия, содержащая водную связующую композицию по любому из пп. 9-12.
14. Водная композиция покрытия по п. 13, содержащая по меньшей мере 40 мас.% связующего полимера по общей массе композиции покрытия.
15. Водная композиция покрытия по п. 13 или 14, содержащая от 0 до 10 мас.% неорганических твердых частиц по общей массе композиции покрытия.